СПОСОБ СВАРКИ ПРУЖИННО-ВИТЫХ КАНАЛОВ

1. Способ лазерной сварки пружинно-витых каналов, включающий подачу свариваемой проволоки в устройство, образующее спираль таким образом, что последовательные витки спирали прилегают друг к другу и затем сваривают между собой посредством лазерной сварки, при этом луч лазера направляют в плоскости прилегания витков друг к другу.
2. Способ по п. 1, отличающийся тем, что момент образования стыка сварного соединения совпадает с моментом воздействия луча лазера.
с
3. Способ по п. 1, отличающийся тем, что плотность мощности - W лазерного излучения при сварке выбирают из условия
п
с
кр
W<W<W,
п
где W - пороговая плотность мощности лазерного излучения в зоне сварки, при которой происходит расплавление свариваемого металла;
кр
W - критическая плотность мощности лазерного излучения в зоне сварки, которая характеризует начало перехода параметров лазерной сварки из режима теплопроводности в режим глубокого проплавления.
4. Способ по п. 1, отличающийся тем, что положение фокальной плоскости по отношению к свариваемой поверхности выбирают из условия.
п
s<d<2s,
где s - зазор между свариваемыми витками, мм;
п
d - диаметр пятна сфокусированного лазерного излучения, мм.
5. Способ по п. 1, отличающийся тем, что лазерную сварку осуществляют в защитной среде из инертных газов.
6. Способ по п. 1, отличающийся тем, что в качестве инертных газов используют, в частности, аргон.
7. Способ по п. 1, отличающийся тем, что сварку осуществляют с одновременным поступательным движением оптической лазерной головки вдоль образующей и вращательным движением свариваемой заготовки.
8. Способ по п. 1, отличающийся тем, что угловую и линейную скорости выбирают таким образом, чтобы оптическая ось луча лазера совпадала с плоскостью прилегания витков друг к другу.
9. Способ по п. 1, отличающийся тем, что образование спирали осуществляют с прилеганием витков друг к другу с зазором <0,1 мм.